(57)【要約】【課題】気相法に代えて湿式押出造粒法を用いて製造される炭素繊維集合体において、繊維長分布が広いリサイクル炭素繊維に対しても、良好な円柱形状を保持しつつ、優れたフィーダーでの供給安定性や取扱性を有するとともに、ＰＰ樹脂などの樹脂コンパウンドの機械特性を向上させた炭素繊維集合体を提供する。【解決手段】本発明の炭素繊維集合体においては、複数の炭素繊維及びエポキシ樹脂系サイジング剤０．１〜５重量％からなり、外径が０．１〜１０ｍｍ、母線の長さが平均１〜２０ｍｍ、嵩密度が０．０４〜０．３０ｇ／ｃｍ３の円柱形状を有し、炭素繊維の全長を母線の長さよりも短くする。【選択図】なし【特許請求の範囲】
【請求項１】
複数の炭素繊維及びエポキシ樹脂系サイジング剤０．１〜５重量％からなり、
外径が０．１〜１０ｍｍ、母線の長さが平均１〜２０ｍｍ、嵩密度が０．０４〜０.３０ｇ／ｃｍ３の円柱形状を有し、
前記炭素繊維の全長は、前記母線の長さよりも短い
ことを特徴とする炭素繊維集合体。
【請求項２】
前記エポキシ樹脂系サイジング剤は、側鎖にグリシジル基を有するポリオレフィン系樹脂又はポリ（メタ）アクリレート系樹脂であることを特徴とする請求項１に記載の炭素繊維集合体。
【請求項３】
更に、ベントナイト、リグニンスルホン酸塩、糖蜜、カルボキシメチルセルロース、コンニャク飛粉、アルギン酸ナトリウム、ポリアクリルアミド、ポリ酢酸ビニル、ポリビニルアルコール、及び、でんぷんのうちの少なくともいずれかを０．１〜５重量％併用することを特徴とする請求項１又は２に記載の炭素繊維集合体。
【請求項４】
更に、ベントナイトを０．１〜５重量％併用することを特徴とする請求項１又は２に記載の炭素繊維集合体。
【請求項５】
更に、ポリエチレンオキシド系樹脂、ポリプロピレンオキシド系樹脂、流動パラフィン、ポリエチレンワックス、高級脂肪酸、高級アルコール、脂肪族アミド類、及び、金属石鹸のうちの少なくともいずれかを０．１〜５重量％併用することを特徴とする請求項１又は２に記載の炭素繊維集合体。
【請求項６】
更に、ポリエチレンオキシド系樹脂又はポリプロピレンオキシド系樹脂を０．１〜５重量％併用することを特徴とする請求項１又は２に記載の炭素繊維集合体。
【請求項７】
前記炭素繊維は、リサイクル品又はリユース品であることを特徴とする請求項１〜６のいずれかに記載の炭素繊維集合体。
【発明の詳細な説明】
【技術分野】
【０００１】
本発明は、フィーダーでの安定供給性や取扱性に優れ、ＰＰ樹脂などの樹脂コンパウンドの機械特性を向上させた炭素繊維集合体に係り、特に湿式押出造粒方法を用いて製造される炭素繊維集合体に関するものである。
【背景技術】
【０００２】
繊維強化樹脂組成物を製造する際に優れた作業性、フィーダーでの安定供給性を有し、かつマトリクス中における分散性に優れ、得られた樹脂組成物が良好な物性を示す炭素繊維集合体として、所定の平均粒径を有し、エポキシ化合物を主成分とするエマルジョン系サイジング剤で表面被覆された炭素繊維集合体や、所定のサイジング剤で集束されるとともに、所定の緻密度を有する、断面が円形あるいは楕円形の炭素繊維チョップドストランドが開示されている（例えば特許文献１及び２参照）。
【０００３】
上記の炭素繊維チョップドストランドは、炭素繊維原料として長繊維の単一方向に揃ったトウを使用しているため、定長カットすると繊維長が揃ったものとなるので、フィーダーでの安定供給性に問題はない。ところが、リサイクル又はリユースされた炭素繊維を原料とする場合には、多方向の炭素繊維プリプレグを貼り合わせた炭素繊維強化プラスチック（ＣＦＲＰ）などを原料として用いるのが一般的なため、１次焼成した炭素繊維を定長カットしても、繊維長がブロードとなるばかりでなく、極端に長いものも混入し、分級処理でも完全に取り除けず、供給時にブリッジを起こしたりして供給不良を起こしたりするという表面被覆処理する以前の問題があるので、上記の従来技術を適用することは難しい。
【０００４】
一方、繊維長の揃っていないものを活用する方法としては、押出機等への定量的で安定したフィーダーでの供給が可能であり、さらに押出機等により炭素繊維を樹脂マトリクス中に容易に均一に分散させることを可能とするカーボンファイバーボールとして、短炭素繊維及び結着剤からなり、所定の嵩密度を有するカーボンファイバーボールが開示されている（例えば特許文献３参照）。また、保管、運搬に便利であり、取扱性がよく、ことに樹脂、ゴム等と混練する際に押出機等への喰込みが改善されると共に、樹脂、ゴム等に均一かつ容易に分散することのできる炭素繊維集合体として、所定の繊維の直径、繊維の長さ／繊維の直径、集合体の粒径、嵩密度、安息角や粒径分布を有する炭素繊維集合体が開示されている（例えば特許文献４及び５参照）。
【０００５】
さらに、気流を利用した新しい連続プロセスによって、非常に脆弱な短繊維を原料としても、繊維の破損を少なくし高い収率で連続的に球状形態を有する小径の高嵩密度ファイバーボールを製造する方法として、原料短繊維をコイル状に巻回された管内に供給し、該原料繊維を気流と共に旋回させ、次いで、上記管の出口より排出されたブロック状繊維塊を、円筒状又は円錐状容器内部の壁面に沿って気流と共に旋回させ、発生する遠心力により成形、圧密化して球状化する繊維集合体のファイバーボールを製造する方法が開示されている（例えば特許文献６参照）。
【先行技術文献】
【特許文献】
【０００６】
【特許文献１】特開平４−１７０４３５号公報
【特許文献２】特開平２−１２９２９号公報
【特許文献３】特開平１１−１０５０３０号公報
【特許文献４】特開平３−１４６６４号公報
【特許文献５】特開平４−２４２５９号公報
【特許文献６】特開平４−３４０５３号公報
【発明の概要】
【発明が解決しようとする課題】
【０００７】
しかしながら、上記の特許文献３〜６に開示された技術は、気相法を用いて炭素繊維を製造する技術であり、炭素繊維が綿状の繊維の塊として得られるため、このような炭素繊維を原料として用いる場合、結合剤などを大量に用いて固めるなどしないとフィーダーにより定量供給することが難しいといった問題を有していた。
【０００８】
そこで、本発明は、上記のような状況に鑑みてなされたもので、気相法に代えて湿式押出造粒法を用いて製造される炭素繊維集合体において、繊維長分布が広いリサイクル炭素繊維に対しても、良好な円柱形状を保持しつつ、優れたフィーダーでの供給安定性や取扱性を有するとともに、ＰＰ樹脂などの樹脂コンパウンドの機械特性を向上させた炭素繊維集合体を提供することを目的としている。
【課題を解決するための手段】
【０００９】
本発明者は、上記課題を解決するために、湿式押出造粒法を用いて製造される炭素繊維集合体について鋭意研究を行った結果、湿式押出造粒法に使用する繊維処理剤としてエポキシ樹脂系サイジング剤を用いることにより、繊維長分布が広いリサイクル炭素繊維に対しても、炭素繊維集合体を形成した際に、良好な形状保持能を発揮し、優れた取扱性が得られ、更には特にＰＰ樹脂コンパウンドの機械特性が向上することを見出し、本発明の炭素繊維集合体を発明するに至った。
【００１０】
したがって、本発明の炭素繊維集合体は、複数の炭素繊維及びエポキシ樹脂系サイジング剤０．１〜５重量％からなり、
外径が０．１〜１０ｍｍ、母線の長さが平均１〜２０ｍｍ、嵩密度が０．０４〜０．３０ｇ／ｃｍ３の円柱形状を有し、
前記炭素繊維の全長は、前記母線の長さよりも短い
ことを特徴としている。
【００１１】
なお、本発明における円柱形状とは、繊維を円柱状に固めた集合体であるので、繊維の有無などにより凹凸があったり、部分的に脱落したりしていても、目視により概ね円柱と判断できる形状も含まれる。また、本発明における円柱形状とは、幾何学的に厳密な円柱である必要はなく、楕円形、あるいは三角形、四角形、星形など角のあるスクリーンダイの孔を用いたとしても、押出後角が取れるなどにより目視上は概ね円柱状となるものも本発明における円柱形状に含まれる。
【００１２】
また、本発明の炭素繊維集合体においては、前記エポキシ樹脂系サイジング剤は、側鎖にグリシジル基を有するポリオレフィン系樹脂又はポリ（メタ）アクリレート系樹脂であることが好ましい。
【００１３】
さらに、本発明の炭素繊維集合体においては、更に、ベントナイト、リグニンスルホン酸塩、糖蜜、カルボキシメチルセルロース、コンニャク飛粉、アルギン酸ナトリウム、ポリアクリルアミド、ポリ酢酸ビニル、ポリビニルアルコール、及び、でんぷんのうちの少なくともいずれかを０．１〜５重量％併用することが好ましい。
【００１４】
また、本発明の炭素繊維集合体においては、更にベントナイトを０．１〜５重量％併用することが好ましい。
【００１５】
さらに、本発明の炭素繊維集合体においては、更に、ポリエチレンオキシド系樹脂、ポリプロピレンオキシド系樹脂、流動パラフィン、ポリエチレンワックス、高級脂肪酸、高級アルコール、脂肪族アミド類、及び、金属石鹸のうちの少なくともいずれかを０．１〜５重量％併用することが好ましい。
【００１６】
また、本発明の炭素繊維集合体においては、更にポリエチレンオキシド系樹脂又はポリプロピレンオキシド系樹脂を０．１〜５重量％併用することが好ましい。
【００１７】
さらに、本発明の炭素繊維集合体においては、前記炭素繊維は、リサイクル品又はリユース品であることが好ましい。
【発明の効果】
【００１８】
本発明の炭素繊維集合体によれば、気相法に代えて湿式押出造粒法を用いて製造される炭素繊維集合体において、繊維長分布が広いリサイクル炭素繊維に対しても、良好な円柱形状を保持しつつ、優れたフィーダーでの供給安定性や取扱性を有するとともに、ＰＰ樹脂などの樹脂コンパウンドの機械特性を向上させた炭素繊維集合体を提供することを目的としている。また、狭い繊維長分布へ分級した除外品についても本発明により利用できる。
【発明を実施するための形態】
【００１９】
以下、湿式押出造粒方法を用いて製造される本発明の実施形態に係る炭素繊維集合体について具体的に説明する。なお、本発明は下記の実施形態に限定されるものではない。
【００２０】
まず、本発明の炭素繊維集合体において使用される炭素繊維、エポキシ樹脂系サイジング剤及び溶媒について説明する。
【００２１】
本発明に用いられる炭素繊維としては、ピッチ系、ＰＡＮ系のいずれのものでもよく、また、リサイクル品やリユース品を使用することも可能である。リサイクル品としては、残留炭素量が１０％前後と多い１次焼成品、それを大きく除去した２次焼成品、それらの解繊品などが使用できる。また、本発明に使用される炭素繊維の直径は、ピッチ系の場合７〜１０μｍ、ＰＡＮ系の場合５〜７μｍの一般的なサイズである。さらに、本発明における炭素繊維の繊維長は、用途や目的に応じて、好適に選択することができる。
【００２２】
本発明に使用されるエポキシ樹脂系サイジング剤は、エポキシ樹脂を溶媒、好ましくはイオン交換水または脱イオン水、純水などの水に可溶または乳化剤、分散剤、界面活性剤などを用いてエマルジョン分散あるいはディスパージョン分散させるなどして液状にした樹脂であり、多くの汎用的な樹脂、例えば需要の多いポリプロピレン（ＰＰ）、ポリエチレン等のポリオレフィン系樹脂（変性樹脂併用が好ましい）、及びナイロン６６、ナイロン６などのポリアミド樹脂、ポリイミド樹脂、ポリアミドイミド樹脂、ポリウレタン樹脂、ポリエチレンテレフタレート、ポリブチレンテレフタレート（ＰＢＴ）などのポリエステル樹脂、ポリカーボネート樹脂、ポリフェニレンスルフィド樹脂（ＰＰＳ）、ポリエーテルイミド樹脂、ポリエーテルエーテルケトン樹脂、ポリフェニレンエーテル樹脂、ポリオキシメチレン樹脂（ＰＯＭ）などとの反応性及び密着性を向上させ、その結果機械特性を向上させる効果を発揮することができる。
【００２３】
本発明に用いられるエポキシ樹脂系サイジング剤としては、主鎖にエポキシ反応基のあるビスフェノールＡ型、ノボラック型、脂環族型、レゾール型、アミノ型、ビスフェノールＦ型のものが挙げられるが、主鎖でなく側鎖にエポキシ基であるグリシジル基を有することにより、樹脂と炭素繊維との界面において容易に反応して多官能で結合剤的な働きをしやすいため、本発明においては、エポキシ樹脂系サイジング剤は、側鎖にグリシジル基を有するポリオレフィン系樹脂又はポリ（メタ）アクリレート系樹脂であることがより好ましい。
【００２４】
また、本発明に使用可能な側鎖にグリシジル基を有するポリオレフィン系樹脂又はポリ（メタ）アクリレート系樹脂としては、側鎖にグリシジル基を有するポリエチレン、ポリプロピレンなどのポリオレフィンのホモポリマー又はポリ（メタ）アクリル酸のホモポリマー、あるいは、エチレン、プロピレン、（メタ）アクリル酸エステルなどとの共重合体等が挙げられる。
【００２５】
本発明においては、上記のエポキシ樹脂系サイジング剤は、固形分比率が０．１〜５重量％であることが好ましく、０．３〜５重量％であることがより好ましい。エポキシ樹脂系サイジング剤の固形分比率が０．１重量％未満であると、作製された炭素繊維集合体における炭素繊維がバラバラに解け、炭素線維集合体の形状を良好に保持することができない。一方、固形分比率が５重量％を超えると、この炭素線維集合体を材料として用いた場合に悪影響を及ぼす問題を有する。
【００２６】
また、本発明においては、エポキシ樹脂系サイジング剤の反応性を抑制しない範囲内で他のサイジング剤を併用してもよい。本発明に使用可能な他のサイジング剤としては、炭素繊維との密着性を向上させるアミノ基、アミド基、ウレタン基、エステル基、ビニル基、（無水）カルボキシル基、水酸基などの官能基を有する樹脂、例えば、フェノール樹脂、ポリアミド樹脂、メラミン樹脂、尿素樹脂、ポリイミド樹脂、ポリアミドイミド樹脂、ビスマレイミド樹脂、ポリウレタン樹脂、ポリエステル樹脂、酸変性ポリオレフィン樹脂またはその塩化合物、ポリ（メタ）アクリル酸樹脂、ポリビニルピロリドン樹脂など、またはこれらの共重合樹脂、変性樹脂、及び混合物などが挙げられ、溶媒に可溶または乳化剤、分散剤、界面活性剤などを用いてエマルジョン分散あるいはディスパージョン分散させるなどして液状にできる樹脂である。
【００２７】
さらに、本発明の炭素繊維集合体においては、その形状を形成し保持させるべく、造粒促進剤（バインダーともいう）、集束剤（収束剤又は結束剤ともいう）などを併用してもよい。なお、造粒促進剤又は集束剤と呼ばれなくても同様な炭素繊維集合体を形成し保持する機能を持つものであれば本発明の範囲に含まれる。また、本発明における集束剤としては、造粒促進剤及びサイジング剤を含めた広義の繊維集合形成剤ともいうことができる。
【００２８】
本発明に使用可能な造粒促進剤及び集束剤としては、ベントナイト、リグニンスルホン酸塩、糖蜜、カルボキシメチルセルロース、コンニャク飛粉、アルギン酸ナトリウム、ポリアクリルアミド、ポリ酢酸ビニル、ポリビニルアルコール、でんぷん等が挙げられるが、これらの中でもベントナイトが最も好ましく使用できる。
【００２９】
本発明において使用可能なベントナイトは、モンモリロナイト天然品、その精製品、または合成スメクタイト、モイストナイト、４級アンモニウムやアニオン系ポリマー、アルキルトリアルコキシシランなどで表面や端面を修飾したり、カルボキシビニルポリマーと複合化したものであってもよい。また、本発明においては、合成スメクタイトを０．１〜５重量％併用することが好ましい。
【００３０】
また、本発明の炭素繊維集合体においては、流動性を向上させるとともに、粉塵発生を抑制するために、例えば、ポリエチレンオキシド系樹脂、ポリプロピレンオキシド系樹脂、流動パラフィン、ポリエチレンワックス、ステアリン酸などの高級脂肪酸、高級アルコール、脂肪族アミド類、金属石鹸などの滑剤を０．１〜５重量％の範囲で用いることが好ましい。これらの中でも、本発明の炭素繊維集合体においては、特にポリエチレンオキシド系樹脂又はポリプロピレンオキシド系樹脂を０．１〜５重量％併用することが好ましい。併用されるポリエチレンオキシド系樹脂又はポリプロピレンオキシド系樹脂としては、ポリエチレンオキシドホモポリマー、ポリプロピレンオキシドホモポリマー、エチレンオキシド及びプロピレンオキシドのブロック・ランダム共重合体、エチレンオキシド及びプロピレンオキシドの何れか又は両者と、ブチレンオキシド、アリルグリシジルエーテル、フェニルグリシジルエーテル、ジスチレン化フェニルエーテル、トリベンジルフェニルエーテルなどとのブロック・ランダム共重合体などが挙げられ、これらを複数混合してもよく、またカルボン酸、アミンなどにて片末端又は両末端を封鎖したものでもよい。
【００３１】
また、本発明においては、上記のエポキシ樹脂系サイジング剤などに加えて、シランカップリング剤、他フィラー（シリカ、マイカ、タルク、酸化チタン、ガラス繊維など）、酸化防止剤、紫外線吸収剤、分散剤、核剤、透明化剤、重金属不活性化剤、難燃剤、水分散型安定剤、帯電防止剤、静電気防止剤等を添加することも可能である。
【００３２】
本発明に使用される溶媒は、上記のエポキシ樹脂系サイジング剤とともに炭素繊維に凝集性を付与するために添加するものである。このような溶媒としては、水；メタノール、エタノール、プロパノール等のアルコール類；アセトン、メチルエチルケトン等のケトン類；ヘキサン、シクロヘキサン、ベンゼン、トルエン等の炭化水素類などが挙げられる。
【００３３】
次に、上記の炭素繊維、エポキシ樹脂系サイジング剤及び溶媒などを用いて本発明の炭素繊維集合体を製造する方法について説明する。
本発明の炭素繊維集合体は、炭素繊維、エポキシ樹脂系サイジング剤及び溶媒などを混合して混合物を調製し、この混合物を、圧縮しつつ、多数の孔を有するスクリーンダイを通過させることにより繊維配向を概ね保持しながら円柱形状に押出して押出物を形成し、この押出物を乾燥させて造粒することにより製造する。
【００３４】
本発明の炭素繊維集合体を製造する第１工程は、炭素繊維、エポキシ樹脂系サイジング剤及び溶媒などを混合して混合物を調製する工程である。この工程では、上記のような炭素繊維、エポキシ樹脂系サイジング剤及び溶媒などを適切な配合比で混合し、次の工程における押出物の材料を調製する。この第１工程における混合は、上記したエポキシ樹脂系サイジング剤の混合量に加え、混合時間、混合温度を調整することにより、混合物の粘度を調整することができる。エポキシ樹脂系サイジング剤の添加量が多く、混合時間が長く、混合温度が高い程、混合物の粘度が高くなる。また、この第１工程における混合物中の炭素繊維は、配向に規則性はなく、全くランダムな方向を向いた状態である。
【００３５】
次いで、本発明の炭素繊維集合体を製造する第２工程は、上記第１工程で調製された混合物を、圧縮しつつ、多数の孔を有するスクリーンダイを通過させることにより繊維配向を概ね保持しながら円柱形状に押出して押出物を形成する工程である。この工程においては、湿式押出造粒法を用いることにより好適に実施することができる。このような湿式押出造粒法を実施可能な装置としては、スクリュー押出機、プランジャー押出機、ローラー押出機、ディスクダイ造粒機等が挙げられる。
【００３６】
また、第２工程においては、混合物を押出すスクリーンダイの孔の直径を所望の大きさとすることで、このスクリーンダイを通過した押出物の直径を制御することができる。すなわち、本発明の炭素繊維集合体の製造方法において使用するスクリーンダイの孔を直径０．１〜１０ｍｍ、好ましくは０．３〜６ｍｍの円形とするで、押出物の形状を直径０．１〜１０ｍｍ、好ましくは０．３〜６ｍｍの円柱形状とすることができる。
【００３７】
続いて、本発明の炭素繊維集合体を製造する第３工程は、上記第２工程で形成された押出物を乾燥させて炭素繊維集合体を造粒する工程である。この第３工程では、押出物を乾燥させることにより、第２工程で形成された押出物に含まれている溶媒を除去し、炭素繊維集合体が完成する。押出物を乾燥させる手段としては、いずれのものでもよく、一般的な乾燥機等を使用することができる。
【００３８】
このようにして製造された本発明の炭素繊維集合体は、溶媒の除去によっても、形状に大きな変化がなく、（繊維の凹凸があるので）概ね円柱形状であり（乾燥方法によっては、部分的に脱落などして一部変形物が多い場合もある）、その直径は０．１〜１０ｍｍ、好ましくは０．３〜６ｍｍであり、母線の長さは平均１〜２０ｍｍである。この炭素繊維集合体の直径が０．１ｍｍ未満であると、この炭素繊維集合体の取扱性が悪くなってしまう。一方、直径が１０ｍｍを超えると、炭素繊維集合体内における炭素繊維の配向性が著しく低下してしまうため、好ましくない。また、この炭素繊維集合体の母線の長さが平均１ｍｍ未満であると、炭素繊維を長さ方向に配向させる効果が得られなくなる。一方、母線の長さが平均２０ｍｍを超えると、炭素繊維集合体の取扱性が悪化してしまう。また、本発明の炭素繊維集合体の嵩密度は０．０４〜０．３０ｇ／ｃｍ３であることが好ましい。嵩密度が０．０４ｇ／ｃｍ３未満であると、炭素繊維集合体の取扱性が悪くフィーダーでの安定供給性が不安定となり、嵩密度が０．３０ｇ／ｃｍ３を超えると、炭素繊維集合体が硬すぎて樹脂での分散性が悪化してしまう。
【実施例】
【００３９】
次に、本発明の炭素繊維集合体について、実施例を用いてさらに詳細に説明する。
＜実施例１＞
炭素繊維としては、ブロードな繊維長（平均繊維長約１．３ｍｍ）の解繊したリサイクル炭素繊維１次焼成品（残留炭素率約１１％）を用いた。まず、この炭素繊維５００ｇを、ビスフェノールＡ型エポキシ樹脂系サイジング剤（商品名：デリオンＣＲＩ−００２、竹本油脂社製、固形分比率４７％）１１ｇ（炭素繊維比１．０重量％）、及び、溶媒である水２５０ｇとともに混合機に投入し、３分間撹拌させて上記材料を十分に混合した。次いで、直径０．８ｍｍのスクリーン径に設定された押出造粒装置（商品名:ペレッターダブルＥＸＤＳ６０（横押出型）、不二パウダル社製）により、上記で得られた混合物を押出して造粒した。この造粒物を１３０℃の恒温槽内で３時間乾燥させて、直径０．８ｍｍ弱、母線長さ平均約２ｍｍの円柱形状の炭素繊維集合体（平均繊維長約０．３ｍｍ）を得た。
【００４０】
このようにして得られた実施例１の炭素繊維集合体を、３００ｍｌメスシリンダーに２０ｇ入れた状態で２０ｇの重りを上方端部から５回落としたのちに嵩密度を測定した。その結果、嵩密度は０．１３０ｇ／ｃｍ３であった。また、実施例１の炭素繊維集合体をＰＰ樹脂（商品名：ＶＳ２００Ａ、サンアロマー社製）と並列して、粉体用スクリューを用いたフィーダーにて３０重量％となるように、二軸押出機（商品名：ＫＺＷ１５−３０ＴＧＮ、テクノベル社製、φ１５、２１０℃）に供給して混練しペレット化した。そのペレットを射出成形機（商品名：ＳＥ１８Ｓ、住友重機械工業社製、φ２０、２３０℃）を用いてダンベル試験片（ＪＩＳ  Ｋ７１６２、附属書Ａ  １ＢＡ形）を成形した。この試験片に対して、材料試験機（インストロン社製、３３６７）を用いて引張強度・弾性率を測定した結果、それぞれ６３ＭＰａ、１１．０ＧＰａ（ｎ＝５の平均値）であった。混練の際、やや粉塵が発生したが、取り扱い性に問題はなかった。
【００４１】
＜実施例２＞
上記の実施例１の炭素繊維集合体の製造方法において、ビスフェノールＡ型エポキシ樹脂系サイジング剤を、側鎖にグリシジル基を有するポリ（メタ）アクリレート系樹脂であるエチレングリシジルメタクリレート共重合体（商品名：セポルジョンＧ５１５、住友精化社製、固形分比率４０％）１９ｇ（炭素繊維比１．５％）とした以外は実施例１と同様にして、直径０．８ｍｍ弱、母線長さ平均約３ｍｍの円柱形状の炭素繊維集合体（平均繊維長約０．４ｍｍ）を得た。
【００４２】
このようにして得られた実施例２の炭素繊維集合体に対して、実施例１と同様に測定した嵩密度、引張強度及び引張弾性率は、０．１０３ｇ／ｃｍ３、７３ＭＰａ及び１１．０ＧＰａであった。また、実施例２の炭素繊維集合体は、粉塵発生が少なく、取扱い性は良好であった。
【００４３】
＜実施例３＞
上記の実施例２の炭素繊維集合体の製造方法において、炭素繊維を２次焼成品とし、ＰＰ樹脂中に変性ＰＰ（商品名：リケエイドＭＧ４４１、理研ビタミン社製）１１重量％含有させた以外は実施例１と同様にした。さらに、ベントナイト（商品名：スメクトンＳＴ、クニミネ工業社製）を２．５ｇ（炭素繊維比０．５重量％）添加した以外は実施例２と同様にして、直径０．８ｍｍ弱、母線長さ平均約３ｍｍの円柱形状の炭素繊維集合体（平均繊維長約０．４ｍｍ）を得た。
【００４４】
このようにして得られた実施例３の炭素繊維集合体に対して、実施例１と同様に測定した嵩密度、引張強度及び引張弾性率は、０．１１１ｇ／ｃｍ３、８１ＭＰａ及び１３．０ＧＰａであった。また、実施例３の炭素繊維集合体は、粉塵発生が少なく、取扱い性は良好であった。
【００４５】
＜実施例４＞
上記の実施例３の炭素繊維集合体の製造方法において、押出造粒装置を、直径３．５ｍｍのスクリーン径に設定された商品名：ペレッターダブルＥＸＦＤＳ６０（前押出型、不二パウダル社製）に変えた以外は実施例３と同様にして、直径３．５ｍｍ弱、母線長さ平均約１５ｍｍの円柱形状の炭素繊維集合体（平均繊維長約０．６ｍ）を得た。
【００４６】
このようにして得られた実施例４の炭素繊維集合体に対して、実施例１と同様に測定した嵩密度、引張強度及び引張弾性率は、０．０８６ｇ／ｃｍ３、９１ＭＰａ及び１６．４ＧＰａであった。また、実施例４の炭素繊維集合体は、粉塵発生が少なく、取扱い性は良好であった。
【００４７】
＜実施例５＞
上記の実施例４の炭素繊維集合体の製造方法において、ベントナイトを、エチレンオキシドプロピレンオキシドフェニルグリシジルエーテル共重合体（商品名：アルコックスＣＰ−Ｂ１、明成化学工業社製）５．０ｇ（炭素繊維比１．０重量％）に変えた以外は実施例４と同様にして、直径３．５ｍｍ弱、母線長さ平均約１８ｍｍの円柱形状の炭素繊維集合体（平均繊維長約０．６ｍｍ）を得た。
【００４８】
このようにして得られた実施例５の炭素繊維集合体に対して、実施例１と同様に測定した嵩密度、引張強度及び引張弾性率は、０．０８２ｇ／ｃｍ３、９２ＭＰａ及び１６．１ＧＰａであった。また、実施例５の炭素繊維集合体は、粉塵が殆ど発生せず、取扱い性は良好であった。
【００４９】
＜実施例６＞
上記の実施例５の炭素繊維集合体の製造方法において、サイジング剤を、別のポリエチレンオキシド系樹脂（商品名：デリオンＣＲＩ−０１１、竹本油脂社製、固形分比率４０％）１２．５ｇ（炭素繊維比１．０重量％）に変えた以外は実施例５と同様にして、直径３．５ｍｍ弱、母線長さ平均約１６ｍｍの円柱形状の炭素繊維集合体（平均繊維長約０．６ｍｍ）を得た。
【００５０】
このようにして得られた実施例６の炭素繊維集合体に対して、実施例１と同様に測定した嵩密度、引張強度及び引張弾性率は、０．０８３ｇ／ｃｍ３、９３ＭＰａ及び１６．０ＧＰａであった。また、実施例６の炭素繊維集合体は、粉塵が殆ど発生せず、取扱い性は良好であった。
【００５１】
＜実施例７＞
上記の実施例５の炭素繊維集合体の製造方法において、ポリエチレンオキシド系樹脂を１．５重量％に変更し、製造装置をディスクダイ造粒装置（商品名：ディスクペレッターＦ−５、不二パウダル社製、スクリーン径３．０ｍｍΦ）を用いて、解繊していないリサイクル炭素繊維２次焼成品９ｍｍ長（残留炭素率約０．５％）とした以外は実施例５と同様にして、直径３．０ｍｍ弱、母線長さ平均約１３ｍｍの円柱形状の炭素繊維集合体（平均繊維長約０．７ｍｍ）を得た。
【００５２】
このようにして得られた実施例７の炭素繊維集合体に対して、実施例１と同様に測定した嵩密度、引張強度及び引張弾性率は、０．２１０ｇ／ｃｍ３、８６ＭＰａ及び１３．４ＧＰａと、実施例５に比して機械特性はやや低下したが嵩密度は大幅に向上したため、粉塵が殆ど発生せず取扱い性は更に良好となり、フィード供給量が大幅に向上しかつ安定性も増した。
【００５３】
＜実施例８＞
実施例７の炭素繊維集合体に対して、実施例１と同様にＰＢＴ樹脂（商品名：プラナックＳＴ−１０００、東洋紡績社製）に混練して測定した引張強度及び引張弾性率は、１１４ＭＰａ及び１５．４ＧＰａと良好な機械特性を有した。
【００５４】
＜実施例９＞
実施例７の炭素繊維集合体に対して、実施例１と同様にＰＰＳ樹脂（商品名：ＤＩＣ.ＰＰＳ  ＦＺ−２１００、ＤＩＣ社製）に混練して測定した引張強度及び引張弾性率は、１５９ＭＰａ及び１９．２ＧＰａと良好な機械特性を有した。
【００５５】
＜実施例１０＞
上記の実施例１の炭素繊維集合体の製造方法において、ビスフェノールＡ型エポキシ樹脂系サイジング剤（商品名：ＥＭ−０５８、アデカ社製、１３．６ｇ（炭素繊維比１．５重量％））に変更した以外は実施例７と同様にして、直径３．０ｍｍ弱、母線長さ平均約１４ｍｍの円柱形状の炭素繊維集合体（平均繊維長約０．７ｍｍ）を得た。
【００５６】
このようにして得られた実施例１０の炭素繊維集合体に対して、実施例１と同様に測定した嵩密度は０．２１５ｇ／ｃｍ３であり、取扱い性は実施例７と同様に更に良好となり、フィード供給量が高くかつ安定性した。またＰＯＭ樹脂（商品名：テナック４５２０、旭化成社製）に混練して測定した引張強度及び引張弾性率１１０ＭＰａ及び１２．０ＧＰａと良好な機械特性を得た。
【００５７】
＜比較例１＞
上記の実施例１の炭素繊維集合体の製造方法において、ビスフェノールＡ型エポキシ樹脂系サイジング剤を用いない以外は実施例１と同様にした結果、実施例１とは異なり、円柱形状を保持することができず、大部分が粉末状の粉塵となり、取扱性に問題があることが確認された。
【００５８】
このようにして得られた比較例１の炭素繊維集合体に対して、実施例１と同様に測定した引張強度及び引張弾性率は、４５ＭＰａ及び９．０ＧＰａであった。
【００５９】
＜比較例２＞
上記の実施例１の炭素繊維集合体の製造方法において、ビスフェノールＡ型エポキシ樹脂系サイジング剤を、ウレタン系サイジング剤（商品名：デリオンＣＲＩ−００５、竹本油脂社製、固形分比率４５％）１１ｇ（炭素繊維比１％）とした以外は実施例１と同様にして、直径０．８ｍｍ、母線長さ平均約３ｍｍの円柱形状の炭素繊維集合体（平均繊維長約０．３ｍｍ）を得た。
【００６０】
このようにして得られた比較例２の炭素繊維集合体に対して、実施例１と同様に測定した嵩密度、引張強度及び引張弾性率は、０．１３２ｇ／ｃｍ３、５０ＭＰａ及び９．３ＧＰａであった。また、比較例２の炭素繊維集合体は、サイジング剤の効果がほとんど得られなかった。
【００６１】
＜比較例３＞
上記の実施例１の炭素繊維集合体の製造方法において、ビスフェノールＡ型エポキシ樹脂系サイジング剤を、ベントナイト（商品名：スメクトンＳＴ、クニミネ工業社製）５ｇ（炭素繊維比１重量％）とした以外は実施例１と同様にして、直径０．８ｍｍ弱、母線長さ平均約３ｍｍの円柱形状の炭素繊維集合体（平均繊維長約０．３ｍｍ）を得た。
【００６２】
このようにして得られた比較例３の炭素繊維集合体に対して、実施例１と同様に測定した嵩密度、引張強度及び引張弾性率は、０．０９３ｇ／ｃｍ３、４４ＭＰａ及び９．４ＧＰａであった。また、比較例３は、添加剤のない比較例１に比して炭素繊維集合体は形成するがエポキシ樹脂系サイジング剤を含有しないので機械特性向上の効果が得られなかった。
【００６３】
＜比較例４＞
上記の実施例６の炭素繊維集合体の製造方法において、サイジング剤をなくして、ポリエチレンオキシド系樹脂だけとした以外は実施例６と同様にした結果、実施例６とは異なり、円柱形状を保持することができず、大部分が粉末状の粉塵となり、比較例１ほどには粉塵は多くはなかったが、取扱性に問題があることが確認された。なお、引張強度及び引張弾性率は、５３ＭＰａ及び１０．２ＧＰａであり、エポキシ樹脂系サイジング剤を含有しないので機械特性向上の効果が得られなかった。
【００６４】
＜比較例５＞
上記の実施例６の炭素繊維集合体の製造方法において、サイジング剤を変性ＰＰ系サイジング剤（商品名：デリオンＣＲＩ−００７、竹本油脂社製、固形分比率３０％）２５ｇ（炭素繊維比１．５重量％）に変更した以外は、実施例６と同様にして、直径３．５ｍｍ弱、母線長さ平均約１６ｍｍの円柱形状の炭素繊維集合体（平均繊維長約０．６ｍｍ）を得た。
【００６５】
このようにして得られた比較例５の炭素繊維集合体に対して、実施例１と同様に測定した嵩密度、引張強度及び引張弾性率は、０．０８５ｇ／ｃｍ３、５８ＭＰａ及び１１．２ＧＰａであり、サイジング剤がエポキシ樹脂系でないので比較例４と同様にして機械特性向上の効果が得られなかった。
【００６６】
以上のように、実施例１〜１０の炭素繊維集合体では、円柱形状を良好に保持するので、フィーダーでの供給安定性を有することが確認された。これに対し、比較例１〜５の炭素繊維集合体では、実施例とは異なり、粉塵が激しく発生したり、樹脂コンパウンドの機械特性向上の効果が得られないことが確認された。